(57)【特許請求の範囲】
【請求項１】
基材と中間層と酸化物超電導層と導電性の保護層をこの順に積層してなる酸化物超電導積層体が、保護層から基材まで達する溝加工部を介し前記保護層を内側にして二つ折りに折り曲げられ、２つの酸化物超電導積層体がそれらの折り曲げ部分を帯状の導体の幅方向端部側に位置させてこれら２つの酸化物超電導積層体により前記導体の全周がはんだ層を介し囲まれてなることを特徴とする酸化物超電導線材。
【請求項２】
基材と中間層と酸化物超電導層と導電性の保護層をこの順に積層してなる酸化物超電導積層体が、保護層から基材まで達する２本の平行な溝加工部を介し前記保護層を内側にして折り曲げられ、折り曲げ部分の内側に帯状の導体をはんだ層を介し内包することで前記酸化物超電導積層体により前記導体の全周が囲まれてなることを特徴とする酸化物超電導線材。
【請求項３】
基材と中間層と酸化物超電導層と導電性の保護層をこの順に積層してなる酸化物超電導積層体が、保護層から基材まで達する複数本の平行な溝加工部を介し前記保護層を内側にして折り曲げられ、折り曲げ部分の内側に断面多角形状の帯状の導体が該導体の外周角部と前記折り曲げ部分を位置合わせしてはんだ層を介し内包され、前記酸化物超電導積層体により前記導体の全周が囲まれてなることを特徴とする酸化物超電導線材。
【請求項４】
前記酸化物超電導積層体の端縁どうしが突き合わされ、この突き合わせ部分が溶接されてなることを特徴とする請求項１乃至３のいずれか一項に記載の酸化物超電導線材。
【請求項５】
基材と中間層と酸化物超電導層と導電性の保護層をこの順に積層してなる酸化物超電導積層体を２つ用意し、これら酸化物超電導積層体に保護層から基材まで達する直線状の溝加工部を形成し、該溝加工部を介し２つの酸化物超電導積層体を個々に前記保護層を内側にして二つ折りとしてこれら酸化物超電導積層体の間に前記酸化物超電導積層体に形成されたはんだ層で帯状の導体を挟み込み前記導体の全周を前記はんだ層と前記酸化物超電導積層体で覆うとともに、前記はんだ層を溶融後凝固させて前記導体と前記酸化物超電導積層体を接合することを特徴とする酸化物超電導線材の製造方法。
【請求項６】
基材と中間層と酸化物超電導層と導電性の保護層をこの順に積層してなる酸化物超電導積層体を用意し、この酸化物超電導積層体に保護層から基材まで達する直線状の溝加工部を平行に２本形成し、これら２本の溝加工部を介し酸化物超電導積層体を前記保護層を内側にして折り曲げてこれら折り曲げ部分の間に前記酸化物超電導積層体に形成されたはんだ層で帯状の導体を挟み込み、該導体の全周を前記はんだ層と前記酸化物超電導積層体で覆うとともに、前記はんだ層を溶融後凝固させて前記導体と前記酸化物超電導積層体を接合することを特徴とする酸化物超電導線材の製造方法。
【請求項７】
基材と中間層と酸化物超電導層と導電性の保護層をこの順に積層してなる酸化物超電導積層体を用意し、この酸化物超電導積層体に保護層から基材まで達する直線状の溝加工部を平行に３本以上形成し、これら３本以上の溝加工部を介し酸化物超電導積層体を前記保護層を内側にして折り曲げ、この酸化物超電導積層体の内側に前記酸化物超電導積層体に形成されたはんだ層で帯状の導体を挟み込み、前記導体の全周を前記はんだ層と前記酸化物超電導積層体で覆うとともに、はんだ層を溶融後凝固させて前記導体と前記酸化物超電導積層体を接合することを特徴とする酸化物超電導線材の製造方法。
【請求項８】
前記導電性接合材としてはんだ層を用い、加熱処理と冷却処理に伴うはんだ層の溶融と凝固により前記酸化物超電導積層体を金属導体に電気的に接合することを特徴とする請求項５乃至７のいずれか一項に記載の酸化物超電導線材の製造方法。
【発明の詳細な説明】
【技術分野】
【０００１】
本発明は、酸化物超電導線材及びその製造方法に関する。
【背景技術】
【０００２】
Ｒｅ−１２３系酸化物超電導体（ＲｅＢａ２Ｃｕ３Ｏ７−Ｘ：ＲｅはＹを含む希土類元素）は、液体窒素温度で超電導性を示し、電流損失が低いため、これを線材に加工して電力供給用の超電導導体あるいは超電導コイルを製造することがなされている。この酸化物超電導体を線材に加工した構造の一例として、金属テープの基材上に中間層を介し酸化物超電導層を形成した酸化物超電導線材が提供されている。
【０００３】
前記金属テープの基材は現状ではハステロイ（登録商標）と称されるＮｉ合金製のテープ状基材が適用されており、高強度かつ柔軟性に優れた基材が提供されている。
前記中間層は金属製の基材と酸化物超電導層との間に介在されるバッファー層として機能する結晶性セラミックス薄膜が用いられており、ＩＢＡＤ法（イオンビームアシスト蒸着法）と称される結晶配向技術を用いた成膜法により金属製の基材上に２軸配向させた結晶配向性の良好な中間層が形成されている。この中間層の上には、キャップ層と称される中間薄膜が形成され、結晶配向性に優れるとともに、中間層や基材側からの不純物拡散を防止する目的で積層されている。
前記酸化物超電導層はＲｅＢａ２Ｃｕ３Ｏ７−ｘに代表される酸化物超電導体からなるセラミックス薄膜として積層され、酸化物超電導層の上には主にＡｇからなる保護層が酸化物超電導層を水分から保護するなどの目的で設けられている。また、保護層上に、Ｃｕからなる安定化金属層が積層され、酸化物超電導層が外乱を受けて常電導状態に転移した場合に電流のバイパスとなるように構成され、安定化金属層の上に絶縁層が設けられ、酸化物超電導線材が構成されている。
【０００４】
Ｒｅ−１２３系酸化物超電導体の中でもＹ系などの酸化物超電導体は多湿環境に曝されると水分の影響を受けて結晶構造が乱れ、超電導特性が劣化することが知られている。従って酸化物超電導層を水分から保護する必要があり、このためにＡｇの保護層などが形成されている。
しかし、Ａｇは高価な金属でありその使用量は少ない方が望ましいので、Ａｇの保護層は薄く形成されるが、薄いＡｇの保護層では満足な耐湿性を得られないおそれがあり、このため種々の構造が提供されている。
例えば、安定化金属層をＣｕめっきで形成し、Ａｇの保護層と酸化物超電導層を含めて基材の裏面側まで全周を所定厚さのＣｕめっき層で覆った構造の酸化物超電導導体が知られている。（特許文献１参照）
また、Ａｇの保護層を設けた構造ではなく、密閉構造とすることを目的として、酸化物超電導層と基材を銅箔で覆い、酸化物超電導積層体と基材を覆った銅箔の端縁同士をはんだで封止した構造の酸化物超電導導体が提供されている。（特許文献２参照）
【先行技術文献】
【特許文献】
【０００５】
【特許文献１】特開平７−３３５０５１号公報
【特許文献２】特許第３９４９９６０号公報
【発明の概要】
【発明が解決しようとする課題】
【０００６】
前述の如く酸化物超電導層の表面を薄いＡｇの保護層で覆った構造の酸化物超電導導体は、酸化物超電導層の側面側からの水分の浸入には対応できない構造である。また、薄いＡｇの保護層を成膜した場合に保護層にピンホールが存在すると、その上に形成するＣｕめっきにムラが生じて水分が浸入しやすい構造となり、多湿環境下では超電導特性が劣化するおそれがある。
また、銅箔で酸化物超電導層と基材を覆った構造の酸化物超電導導体は、基材等を覆った銅箔の端縁どうしを重ねてはんだで接合したはんだ接合部分にピンホールが存在すると、このピンホールを介し水分が酸化物超電導層側に浸入するので、多湿環境下では超電導特性が劣化するおそれがある。
【０００７】
本発明は、以上のような従来の実情に鑑みなされたものであり、酸化物超電導層を備えた基材を折り曲げて基材により酸化物超電導層を包み込む構造として、水分の影響による酸化物超電導層の劣化を無くした酸化物超電導導体とその製造方法の提供を目的とする。
【課題を解決するための手段】
【０００８】
上記課題を解決するために本発明の酸化物超電導線材は、基材と中間層と酸化物超電導層と導電性の保護層をこの順に積層してなる酸化物超電導積層体が、保護層から基材まで達する溝加工部を介し前記保護層を内側にして二つ折りに折り曲げられ、２つの酸化物超電導積層体がそれらの折り曲げ部分を帯状の導体の幅方向端部側に位置させてこれら２つの酸化物超電導積層体により前記導体の全周をはんだ層を介し囲んでなることを特徴とする。
【０００９】
帯状の導体の全周を折り曲げ構造の２つの酸化物超電導積層体がはんだ層を介し取り囲むように覆っているので、酸化物超電導層の周囲を基材により取り囲んで密閉した構造の酸化物超電導線材を提供できる。即ち、基材の外側から酸化物超電導層側への水分の浸入を防止できる密閉構造の酸化物超電導線材を提供できる。
基材について溝加工部を介し溝加工部を基点として正確な位置で折り曲げられているので、導体を二つ折りの酸化物超電導積層体で取り囲む場合に導体の両端側に折り曲げ部分を正確に位置決めすることができ、二つ折り構造とした酸化物超電導積層体で導体の全周を確実に覆うことができ、酸化物超電導層を確実に密閉できる。
酸化物超電導層が溝加工部を介し区分され、溝加工部を境界として二つ折りに折り曲げられているので、溝加工部以外の部分の酸化物超電導層に対し折り曲げに伴う歪や応力の負荷を抑制でき、酸化物超電導層に対し歪や応力の負荷に起因する超電導特性の劣化を抑制できる。
【００１０】
上記課題を解決するために本発明の酸化物超電導線材は、基材と中間層と酸化物超電導層と導電性の保護層をこの順に積層してなる酸化物超電導積層体が、保護層から基材まで達する２本の平行な溝加工部を介し前記保護層を内側にして折り曲げられ、折り曲げ部分の内側に帯状の導体をはんだ層を介し内包することで前記酸化物超電導積層体により前記導体の全周が囲まれてなることを特徴とする。
【００１１】
導体の全周を折り曲げ構造の酸化物超電導積層体がはんだ層を介し囲むように覆っているので、酸化物超電導層の周囲をはんだ層と基材により囲んで密閉した構造の酸化物超電導線材を提供できる。即ち、基材の外側から酸化物超電導層側への水分の浸入を防止できる密閉構造の酸化物超電導線材を提供できる。
基材について溝加工部を介し溝加工部を基点として正確な位置で折り曲げられているので、折り曲げ加工した酸化物超電導積層体で導体を囲む場合に導体の周面側に酸化物超電導積層体を正確に沿わせて位置決めすることができ、折り曲げ構造の酸化物超電導積層体で導体の全周を確実に覆うことができ、水分浸入のおそれが少ない酸化物超電導層の密閉構造を実現できる。
酸化物超電導層が溝加工部を介し区分され、溝加工部を境界として折り曲げ加工されているので、溝加工部分以外の部分の酸化物超電導層に対し折り曲げに伴う歪や応力の負荷を抑制でき、酸化物超電導層に対し歪や応力の負荷に起因する超電導特性の劣化を抑制できる。
【００１２】
上記課題を解決するために本発明の酸化物超電導線材は、基材と中間層と酸化物超電導層と導電性の保護層をこの順に積層してなる酸化物超電導積層体が、保護層から基材まで達する複数本の平行な溝加工部を介し前記保護層を内側にして折り曲げられ、折り曲げ部分の内側に断面多角形状の導体が該導体の外周角部と前記折り曲げ部分を位置合わせしてはんだ層を介し内包され、該はんだ層と前記酸化物超電導積層体により前記導体の全周が囲まれてなることを特徴とする。
【００１３】
導体の全周を折り曲げ構造の酸化物超電導積層体がはんだ層を介し囲むように覆っているので、酸化物超電導層の周囲をはんだ層と基材により囲んで密閉した構造の酸化物超電導線材を提供できる。即ち、基材の外側から酸化物超電導層側への水分の浸入を防止できる密閉構造の酸化物超電導線材を提供できる。
折り曲げ構造の酸化物超電導積層体の内部に設けられている導体の外周角部に溝加工部が位置合わせされているので、折り曲げ構造の酸化物超電導積層体は導体の外周に沿って正確に折り曲げられ、折り曲げ構造の酸化物超電導積層体が多角形状の導体の外周に沿って正確に密着できるので、酸化物超電導層を確実に覆った密閉構造の酸化物超電導線材を提供できる。
【００１４】
上記課題を解決するために本発明の酸化物超電導線材は、前記導体の全周を囲むように設けられている前記酸化物超電導積層体の端縁どうしの突き合わせ部分が溶接されてなることを特徴とする。
導体の全周を覆った酸化物超電導積層体の端縁どうしが溶接されることで、酸化物超電導層をはんだ層が覆って密閉する上に、端縁どうしを溶接した酸化物超電導積層体が酸化物超電導層を覆うことで更に密閉性が向上し、酸化物超電導層側に水分が浸入し難い構造を提供できる。
【００１５】
上記課題を解決するために本発明の酸化物超電導線材の製造方法は、基材と中間層と酸化物超電導層と導電性の保護層をこの順に積層してなる酸化物超電導積層体を２つ用意し、これら酸化物超電導積層体に保護層から基材まで達する直線状の溝加工部を形成し、該溝加工部を介し２つの酸化物超電導積層体を個々に前記保護層を内側にして二つ折りとしてこれら酸化物超電導積層体の間にはんだ層と帯状の導体を挟み込み前記導体の全周を前記はんだ層と前記酸化物超電導積層体で覆うとともに、前記はんだ層を溶融後凝固させて前記導体と前記酸化物超電導積層体を接合することを特徴とする。
【００１６】
導体の全周を折り曲げ構造の２つの酸化物超電導積層体がはんだ層を介し囲むように覆うので、酸化物超電導層の周囲をはんだ層と基材により取り囲んで密閉した構造の酸化物超電導線材を提供できる。即ち、基材の外側から酸化物超電導層側への水分の浸入を防止できる密閉構造の酸化物超電導線材を提供できる。
【００１７】
上記課題を解決するために本発明の酸化物超電導線材の製造方法は、基材と中間層と酸化物超電導層と導電性の保護層をこの順に積層してなる酸化物超電導積層体を用意し、この酸化物超電導積層体に保護層から基材まで達する直線状の溝加工部を平行に２本形成し、これら２本の溝加工部を介し酸化物超電導積層体を前記保護層を内側にして折り曲げてこれら折り曲げ部分の間にはんだ層と帯状の導体を挟み込み、該導体の全周を前記はんだ層と前記酸化物超電導積層体で覆うとともに、前記はんだ層を溶融後凝固させて前記導体と前記酸化物超電導積層体を接合することを特徴とする。
【００１８】
導体の全周を折り曲げ構造の酸化物超電導積層体がはんだ層を介し囲むように覆うので、酸化物超電導層の周囲をはんだ層と基材により取り囲んで密閉した構造の酸化物超電導線材を提供できる。即ち、基材の外側から酸化物超電導層側への水分の浸入を防止できる密閉構造の酸化物超電導線材を提供できる。
【００１９】
上記課題を解決するために本発明の酸化物超電導線材の製造方法は、基材と中間層と酸化物超電導層と導電性の保護層をこの順に積層してなる酸化物超電導積層体を用意し、この酸化物超電導積層体に保護層から基材まで達する直線状の溝加工部を平行に３本以上形成し、これら３本以上の溝加工部を介し酸化物超電導積層体を前記保護層を内側にして折り曲げ、この酸化物超電導積層体の内側に帯状の導体とはんだ層を挟み込み、前記導体の全周を前記はんだ層と前記酸化物超電導積層体で覆うとともに、はんだ層を溶融後凝固させて前記導体と前記酸化物超電導積層体を接合することを特徴とする。
導体の全周を折り曲げ構造の酸化物超電導積層体がはんだ層を介し囲むように覆うので、酸化物超電導層の周囲をはんだ層と基材により取り囲んで密閉した構造の酸化物超電導線材を提供できる。即ち、基材の外側から酸化物超電導層側への水分の浸入を防止できる密閉構造の酸化物超電導線材を提供できる。
【００２０】
上記課題を解決するために本発明の酸化物超電導線材の製造方法は、前記導体の全周を囲むように設けられている前記酸化物超電導積層体の端縁どうしの突き合わせ部分を溶接することを特徴とする。
導体の全周を覆った酸化物超電導積層体の端縁どうしを溶接することで、酸化物超電導層をはんだ層が覆って密閉する上に、溶接した密閉構造の酸化物超電導積層体が酸化物超電導層を覆うことで密閉性を高め、外部から酸化物超電導層側に水分が浸入し難い構造を提供できる。
【発明の効果】
【００２１】
本発明によれば、酸化物超電導層の全周を折り曲げ構造の酸化物超電導積層体がはんだ層を介し取り囲むように覆っているので、酸化物超電導層を酸化物超電導積層体で密閉した構造の酸化物超電導線材を提供できる。即ち、基材の外側から酸化物超電導層側への水分の浸入を防止できる密閉構造の酸化物超電導線材を提供できる。
【図面の簡単な説明】
【００２２】
【図１】本発明に係る酸化物超電導線材の第１実施形態を示す斜視図。
【図２】図１に示す酸化物超電導線材に適用されている酸化物超電導積層体の一例を示す構成図。
【図３】図１に示す酸化物超電導線材を製造する工程を示すもので、図３（ａ）は２つの酸化物超電導積層体に溝加工部を形成している状態を示す斜視図、図３（ｂ）は溝加工した２つの酸化物超電導積層体にはんだ層を形成した状態を示す斜視図、図３（ｃ）ははんだ層の上に帯状の導体を設置した状態を示す斜視図、図３（ｄ）は溝加工部を介し２つの酸化物超電導積層体を折り曲げ加工している状態を示す斜視図、図３（ｅ）は得られた酸化物超電導線材の一例を示す斜視図。
【図４】図１に示す酸化物超電導線材を製造する装置の一例を示す構成図。
【図５】本発明に係る第２実施形態の酸化物超電導線材を示す斜視図。
【図６】本発明に係る第２実施形態の酸化物超電導線材を製造する工程を示すもので、図６（ａ）は２本の酸化物超電導積層体に溝加工部を形成している状態を示す斜視図、図６（ｂ）は溝加工した２本の酸化物超電導積層体にはんだ層を形成した状態を示す斜視図、図６（ｃ）ははんだ層の上に帯状の導体を設置した状態を示す斜視図、図６（ｄ）は溝加工部を介して２つの酸化物超電導積層体を折り曲げ加工している状態を示す斜視図、図６（ｅ）は得られた酸化物超電導線材の一例を示す斜視図。
【図７】本発明に係る酸化物超電導線材の第３実施形態を示す斜視図。
【図８】本発明に係る酸化物超電導線材の第４実施形態を示す斜視図。
【図９】本発明に係る酸化物超電導線材の第５実施形態を示す斜視図。
【図１０】本発明に係る第１実施形態の酸化物超電導線材を相互接続する場合の構成を示す斜視図。
【発明を実施するための形態】
【００２３】
以下、本発明に係る酸化物超電導線材について、図面に基づいて説明する。
図１は、本発明に係る第１実施形態の酸化物超電導線材の一部を断面とした斜視図であり、この実施形態の酸化物超電導線材Ａは、溝加工部１を介し二つ折りに折り曲げ加工された酸化物超電導積層体２、２の内側に酸化物超電導層３を内包した構造とされている。
図２は、図１に示す酸化物超電導線材Ａに組み込まれている二つ折り形状の酸化物超電導積層体２の基となる酸化物超電導積層体本体５を示す一部断面斜視図である。図２に示す酸化物超電導積層体本体５は、テープ状の基材４の上に中間層６と酸化物超電導層３と保護層７が順次積層されている。この構造の酸化物超電導積層体本体５を用いて溝加工部１を介し横断面Ｕ字状に二つ折りに折り曲げ加工して図１に示す酸化物超電導積層体２が形成され、２つの酸化物超電導積層体２、２の間に安定化材とするための帯状の導体（安定化導体）８をはんだ層９で囲んだ状態で内包することで酸化物超電導線材Ａが構成されている。
【００２４】
前記横断面Ｕ字状に二つ折り形状とされた酸化物超電導積層体２、２は互いの幅方向端縁４ａを突き合わせて一体化され、導体８の全周をはんだ層９を介し囲むように配置されている。酸化物超電導積層体２、２の端縁４ａの突き合わせ部分が溶接されて一体化されていることが好ましく、酸化物超電導積層体２、２の内側に設けられている酸化物超電導層３はその全周（外周）を、中間層６と基材４に取り囲まれて密閉されている。
【００２５】
図２に示す酸化物超電導積層体本体５に適用される基材４は、長尺の線材とするためにテープ状やシート状あるいは薄板状であることが好ましく、耐熱性の金属からなるものが好ましい。各種耐熱性金属の中でも、ニッケル合金からなることが好ましい。なかでも、市販品であれば、ハステロイ（米国ヘインズ社製商品名）が好適である。基材４の厚さは、通常は、１０〜５００μｍである。また、基材４として、ニッケル合金に集合組織を導入した配向Ｎｉ−Ｗ合金テープ基材等を適用することもできる。
【００２６】
中間層６は、基材４と酸化物超電導層３の間において結晶構造を整え、基材構成元素の元素拡散を防止するなどの目的で設けられ、一例として下地層と配向層とキャップ層とから構成される。
下地層は、以下に説明する拡散防止層とベッド層の複層構造あるいは、これらのうちどちらか１層からなる構造とすることができる。
下地層として拡散防止層を設ける場合、窒化ケイ素（Ｓｉ３Ｎ４）、酸化アルミニウム（Ａｌ２Ｏ３、「アルミナ」とも呼ぶ）、あるいは、ＧＺＯ（Ｇｄ２Ｚｒ２Ｏ７）等から構成される単層構造あるいは複層構造の層が望ましく、厚さは例えば１０〜４００ｎｍである。
下地層としてベッド層を設ける場合、ベッド層は、耐熱性が高く、界面反応性を低減し、その上に配される膜の配向性を得るために用いる。このようなベッド層は、例えば、イットリア（Ｙ２Ｏ３）などの希土類酸化物であり、より具体的には、Ｅｒ２Ｏ３、ＣｅＯ２、Ｄｙ２Ｏ３、Ｅｒ２Ｏ３、Ｅｕ２Ｏ３、Ｈｏ２Ｏ３、Ｌａ２Ｏ３等を例示することができ、これらの材料からなる単層構造あるいは複層構造を採用できる。ベッド層の厚さは例えば１０〜１００ｎｍである。また、拡散防止層とベッド層の結晶性は特に問われないので、通常のスパッタ法等の成膜法により形成すれば良い。
【００２７】
配向層は、酸化物超電導層３の結晶配向性を制御するバッファー層として機能し、酸化物超電導層と格子整合性の良い金属酸化物からなり、ＩＢＡＤ法（イオンビームアシスト蒸着法）により形成された配向性の良好な膜であることが好ましい。配向層の好ましい材質として具体的には、Ｇｄ２Ｚｒ２Ｏ７、ＭｇＯ、ＺｒＯ２−Ｙ２Ｏ３（ＹＳＺ）、ＳｒＴｉＯ３、ＣｅＯ２、Ｙ２Ｏ３、Ａｌ２Ｏ３、Ｇｄ２Ｏ３、Ｚｒ２Ｏ３、Ｈｏ２Ｏ３、Ｎｄ２Ｏ３等の金属酸化物を例示できる。配向層は、単層でも良いし、複層構造でも良い。
【００２８】
キャップ層は、前記配向層の表面に対してエピタキシャル成長し、その後、結晶粒が面内方向に選択成長するという過程を経て形成されたものが好ましい。このようなキャップ層は、前記配向層よりも高い面内配向度が得られる可能性がある。
キャップ層の材質は、上記機能を発現し得るものであれば特に限定されないが、好ましいものとして具体的には、ＣｅＯ２、Ｙ２Ｏ３、Ａｌ２Ｏ３、Ｇｄ２Ｏ３、Ｚｒ２Ｏ３、Ｈｏ２Ｏ３、Ｎｄ２Ｏ３等が例示できる。キャップ層の材質がＣｅＯ２である場合、キャップ層は、Ｃｅの一部が他の金属原子又は金属イオンで置換されたＣｅ−Ｍ−Ｏ系酸化物を含んでいても良い。
キャップ層は、ＰＬＤ法（パルスレーザ蒸着法）、スパッタリング法等で成膜することができる。ＣｅＯ２のキャップ層の膜厚は、５０ｎｍ以上であればよいが、十分な配向性を得るには１００ｎｍ以上が好ましい。但し、厚すぎると結晶配向性が悪くなるので、５０〜５０００ｎｍの範囲とすることができる。
【００２９】
酸化物超電導層３は通常知られている組成の酸化物超電導体からなるものを広く適用することができ、ＲｅＢａ２Ｃｕ３Ｏ７−ｘ（ＲｅはＹ、Ｌａ、Ｎｄ、Ｓｍ、Ｅｒ、Ｇｄ等の希土類元素を表す）なる材質のもの、具体的には、Ｙ１２３（ＹＢａ２Ｃｕ３Ｏ７−ｘ）又はＧｄ１２３（ＧｄＢａ２Ｃｕ３Ｏ７−ｘ）を例示することができる。また、その他の酸化物超電導体、例えば、Ｂｉ２Ｓｒ２Ｃａｎ−１ＣｕｎＯ４＋２ｎ＋δなる組成等に代表される臨界温度の高い他の酸化物超電導体からなるものを用いても良いのは勿論である。酸化物超電導層３の厚みは、０．５〜５μｍ程度であって、均一な厚みであることが好ましい。
酸化物超電導層３の上面を覆うように形成されている保護層７は、Ａｇからなり、ＤＣスパッタ装置やＲＦスパッタ装置などの通常のスパッタ装置により成膜されており、その厚さが１〜３０μｍ程度とされている。
【００３０】
二つ折りに加工された酸化物超電導積層体２、２に内包されている帯状の導体８は、良導電性の金属材料からなり、酸化物超電導層３が超電導状態から常電導状態に転移した時に、保護層７とともに、電流を転流するバイパスとして機能する。導体８を構成する金属材料としては、良導電性を有するものであればよく、特に限定されないが、銅、黄銅（Ｃｕ−Ｚｎ合金）、Ｃｕ−Ｎｉ合金等の銅合金、Ａｌ、Ｃｕ−Ａｌ合金等の比較的安価な材質からなるものを用いることが好ましく、中でも高い導電性を有し、安価であることがら銅からなることが好ましい。なお、酸化物超電導線材を超電導限流器用途に使用する場合、導体８は高抵抗金属材料より構成され、例えば、Ｎｉ−Ｃｒ等のＮｉ系合金などからなる。導体８の厚さは特に限定されず、適宜調整可能であるが、５０〜３００μｍとすることが好ましい。
この例の酸化物超電導線材Ａはその外周に絶縁テープを巻回するなどの手段により絶縁被覆された状態で超電導コイルの巻線用途などに使用される。
【００３１】
図１に示す構造の酸化物超電導線材Ａを製造するには、図２に示す積層構造のテープ状の酸化物超電導積層体本体５を作製する。
酸化物超電導積層体本体５を製造する方法の一例として、基材４上にスパッタ法で拡散防止層とベッド層を形成した後、このベッド層の上にＩＢＡＤ法で配向層を形成し、さらにＰＬＤ法でキャップ層を形成して中間層６を形成し、更にその上に酸化物超電導層３をＰＬＤ法で形成し、次に、酸化物超電導層３の上面にスパッタ法によりＡｇの保護層７を形成して図２に示す構造の酸化物超電導積層体本体５を作製することができる。Ａｇの保護層７として厚さは１〜３０μｍ程度の範囲に形成される。Ａｇの保護層７を形成後、酸化物超電導積層体本体５については酸素雰囲気中において５００℃程度に加熱するアニール処理を施しておき、酸化物超電導層３の結晶に酸素を供給してその結晶構造を整えておく。
【００３２】
次に、酸化物超電導積層体本体５の保護層７を上にして、酸化物超電導積層体本体５の幅方向の中間部から長手方向に沿って保護層７から基材４に達するように溝加工して直線状の溝加工部１１を形成する。溝加工部１１の形成方法は特に限定されず従来公知の方法を適用できるが、レーザー照射又は回転刃による溝加工などの方法で形成できる。図３に示すように、レーザー加工機（レーザー照射装置）１３を用いる場合には、加工時に酸化物超電導積層体本体５が応力や圧力により変形するおそれがない。レーザーの出力や回転刃の厚さを調整することで容易に溝加工部１１の幅及び深さを調整できる。
溝加工部１１の幅は、２０〜１００μｍ程度とされ、溝加工部１１の深さは、基材４の厚さの１／３〜１／２程度の深さに形成される。
【００３３】
次に、溝加工部１１を形成した酸化物超電導積層体本体５を図３（ｂ）に示すように２つ隣接させて水平に配置し、２つ隣接配置した酸化物超電導積層体本体５の保護層７側の上面全部にはんだテープなどを沿わせてはんだ層１２を形成する。はんだ層１２の厚さは、２０〜３０μｍ程度とされる。はんだ層は、はんだテープを被着させたもの、はんだ層を塗布したものなどのいずれであっても良い。また、はんだ層１２の材料として錫、錫−銀系合金や錫−ビスマス系合金等を適宜用いることができる。
【００３４】
次に、２つ隣接配置した酸化物超電導積層体本体５に対し、図３（ｃ）に示すように１つの酸化物超電導積層体本体５の幅と同等幅の帯状の金属テープからなる導体８を２つの酸化物超電導積層体本体５、５に均等に跨るように設置する。図３（ｃ）に示すように導体８を設置すると、導体８の幅方向両端縁の下方に溝加工部１１、１１が位置合わせされる。
次いで、両方の酸化物超電導積層体本体５について溝加工部１１を介し２つ折りとする折り曲げ加工を各酸化物超電導積層体本体５の長さ方向全長に図３（ｄ）に示すように順次行う。なお、この折り曲げ加工時の加工性を良好とするための観点から、前述の如く基材４の厚さの１／３〜１／２程度の深さに達するように溝加工部１１を設けることが好ましい。
【００３５】
各酸化物超電導積層体本体５の長さ方向全長に渡り基材４、４を折り曲げ加工すると、図３（ｅ）に示す構造とすることができるので、この後、はんだの融点温度まで全体を加熱すると、はんだ層１２を溶融させることができ、次いで常温まで冷却して溶融はんだを凝固させることで導体８の周囲に二つ折り構造とした酸化物超電導積層体２をろう付けした構造の酸化物超電導線材Ａが得られる。はんだは、錫はんだ、錫−銀系合金のはんだ、錫−ビスマス系合金のはんだを用いることができる。
この後、必要に応じて基材４、４の幅方向両端縁４ａの突き合わせ部分を溶接して一体化することにより、密閉構造を更に強固にすることができる。
【００３６】
なお、前記製造工程において、仮に溝加工部１１を設けることなく基材４を二つ折りに加工すると、酸化物超電導層３の折り曲げ部分に応力が集中し、結果として酸化物超電導層３に不定形のクラックを多数発生させてしまうので、酸化物超電導線材Ａの超電導特性が大幅に劣化するおそれが高い。一方、溝加工部１１を設けることにより、酸化物超電導積層体本体５を二つ折りに加工する際、折り曲げ部分周囲の酸化物超電導層３に不要な応力を負荷するおそれがなく、酸化物超電導層３にクラックを別途生じさせるおそれも少ないので、クラックの発生や応力負荷に伴う超電導特性の劣化を生じていない優れた超電導特性の酸化物超電導線材Ａを得ることができる。
前述の酸化物超電導層３は結晶性セラミックス薄膜であり、曲げ負荷や物理的衝撃には特に弱いので、溝加工部１１を形成し、これを境界として折り曲げることが超電導特性の劣化防止に特に有効である。
【００３７】
次に、本実施形態の酸化物超電導線材Ａの製造方法について、図４に示す構成の製造装置３０を用いて行う場合について説明する。
図４に示すように、製造装置３０は、酸化物超電導積層体本体５を溝加工するレーザー加工機（レーザー照射装置）１３、１３と、酸化物超電導積層体本体５にはんだテープ２０を沿わせてはんだ層１２を積層形成するはんだ沿わせ機構５０と、前記はんだテープ２０上に安定化材となるテープ状の導体２１を沿わせる導体沿わせ機構５２と、前記導体２１を２本の酸化物超電導積層体本体５上に位置決めして仮固定する貼り合わせ機構５３と、酸化物超電導積層体本体５を溝加工部を介し二つ折りに加工する折り曲げ機構４０と、折り曲げられた酸化物超電導積層体本体５を固定する固定機構６０とを備えている。
【００３８】
製造装置３０の導入側には、テープ状の酸化物超電導積層体本体５が巻き付けられていて、酸化物超電導積層体本体５を送り出し可能な２基の第１リール装置３１と、はんだテープ２０が巻き付けられていて、はんだテープ２０を送り出し可能な第２リール装置３２と、テープ状の導体２１が巻き付けられていて、導体２１を送り出し可能な第３リール装置３３が設けられている。また、送り出された２本の超電導積層体本体５をはんだ沿わせ機構５０に並列に案内する搬送ローラ５１と、固定機構６０により形成された酸化物超電導線材Ａを巻き取る巻き取り装置３４が設けられている。
【００３９】
図４に示すように、固定機構６０は、はんだ層が積層され、二つ折りにされた酸化物超電導積層体をはんだ層の融点以上の温度に加熱する本加熱機構（加熱部）６１と、二つ折りにされた酸化物超電導積層体を固定するようにこれらを加圧しながら徐々に冷却する一対の加圧ロール６２を有している。
二つ折りに折り曲げ加工された２本の酸化物超電導積層体は、本加熱機構６１内を挿通することにより所定の温度に加熱される。加圧ロール６２は、不図示のヒータ、および加圧ロール６２の外周面上に取付けられた不図示のブラシを有している。
【００４０】
以上構成の製造装置３０において、第１リール装置３１、３１から酸化物超電導積層体本体５、５をはんだ沿わせ機構５０と導体沿わせ機構５２に供給し、はんだテープ２０と導体２１とを順次沿わせ、導体沿わせ機構５２に供給し、貼り合わせ機構５３において導体２１を位置決めして仮固定した後、折り曲げ機構４０により酸化物超電導積層体本体５、５を溝加工部１１を介して折り曲げ、本加熱機構６１と加圧ローラ６２により加熱し加圧することで酸化物超電導線材Ａを連続的に製造することができ、巻き取り装置３４に巻き取ることができる。
【００４１】
図５は、本発明に係る第２実施形態の酸化物超電導線材の一部を断面とした斜視図である。図５に示すように、第２実施形態の酸化物超電導線材Ｂは、幅方向両側に配置した溝加工部１を介し両端を折り畳み加工した酸化物超電導積層体１６の内側に酸化物超電導層３が内包された構造とされている。
図５に示す構造の酸化物超電導線材Ｂは、図２に示す酸化物超電導積層体本体５と同等構造の積層体本体を用いるが、先に説明した第１実施形態の酸化物超電導積層体本体５よりも幅が２倍程度広い積層体本体を用いる。この積層体本体を横断面Ｃ字状になるように両端折り畳み加工して酸化物超電導積層体１６が適用されている。
【００４２】
第２実施形態の酸化物超電導線材Ｂを製造するには、図６（ａ）に示すように幅の広い酸化物超電導積層体本体１７を用い、この積層体本体１７の上面にレーザー加工機１３、１３を用いて２本の平行な溝加工部１１を形成する。２本の平行な溝加工部１１の間隔は後に用いる導体８と同等幅とする。
溝加工後、図６（ｂ）に示すようにはんだ層１２を先の図３（ｂ）を基に説明した場合と同様に形成し、次いで図６（ｃ）に示すように導体８を先の図３（ｃ）を基に説明した場合と同様に形成し、次いで酸化物超電導積層体本体１７を先の図３（ｄ）を基に説明した場合と同様に図６（ｄ）に示すように折り曲げ、次いではんだ層１２を溶融させ冷却することで図６（ｅ）に示す構造の酸化物超電導線材Ｂを得ることができる。
なお、酸化物超電導積層体１６の端縁１６ａの突き合わせ部分を溶接しておくならば、接合構造としてより密閉性の良好な構造にすることができる。
【００４３】
第２実施形態の酸化物超電導線材Ｂは先の第１実施形態の酸化物超電導線材Ａと同等の作用効果を得ることができるが、１つの酸化物超電導積層体本体１７から酸化物超電導線材Ｂを得ることができる利点を有する。
【００４４】
図７は、本発明に係る第３実施形態の酸化物超電導線材の一部を断面とした斜視図である。図７に示すように、第３実施形態の酸化物超電導線材Ｃは、溝加工部１Ａを介し二つ折りに加工された酸化物超電導積層体２２、２２の内側に酸化物超電導層３が内包された構造とされている。
図７に示す構造の酸化物超電導線材Ｃは、図２に示す酸化物超電導積層体本体５に対し保護層７の上に安定化材となるべきＣｕなどの金属からなる安定化層２８を被覆した酸化物超電導積層体本体を用い、この積層体本体を横断面Ｕ字状になるように二つ折りに折り曲げ加工した酸化物超電導積層体２２が適用されている。
そして、２つの酸化物超電導積層体２２、２２の間に金属からなる帯状の導体（安定化導体）８をはんだ層２９で囲んだ状態で内包することで酸化物超電導線材Ｃが構成されている。なお、酸化物超電導積層体２２の端縁２２ａの突き合わせ部分を溶接しておくならば、接合構造としてより密閉性の良好な構造にすることができる。
【００４５】
図７に示す第３実施形態の酸化物超電導線材Ｃは、先に説明した第１実施形態の酸化物超電導線材Ａの製造方法と同等の製造方法で製造することができる。第１実施形態の酸化物超電導線材Ａは図２に示す構造の酸化物超電導積層体本体５を用いて図３に示す工程に従い製造したが、酸化物超電導積層体本体を上述した安定化層２８付きの酸化物超電導積層体本体として図３に示す工程に従い製造することにより、第３実施形態の酸化物超電導線材Ｃを得ることができる。
第３実施形態の酸化物超電導線材Ｃは先の第１実施形態の酸化物超電導線材Ａと同等の作用効果を得ることができるが、この形態の酸化物超電導線材Ｃにおいては、導体８と安定化層２８とからなる２層構造の安定化材を備えた構造を実現できる。
【００４６】
図８は、本発明に係る第４実施形態の酸化物超電導線材の一部を断面とした斜視図である。図８に示すように、第４実施形態の酸化物超電導線材Ｄは、溝加工部１Ｂを介し横断面Ｊ字状に二つ折りに加工した酸化物超電導積層体４２、４２の内側に酸化物超電導層３が内包された構造とされている。二つ折りされた酸化物超電導積層体４２、４２は、はんだ層９により一体化されている。また、酸化物超電導積層体４２、２について、それらの幅方向両端縁４２ａ、４２ａを突き合わせて溶接することで一体化されていることがより好ましく、これらにより酸化物超電導層３の全周が酸化物超電導積層体４２、４２で取り囲まれて密閉された構造が適用されている。
【００４７】
図２に示す前述の積層構造の酸化物超電導積層体本体５を二つ折りに折り曲げ加工する場合、基材４の幅に対し横断面Ｕ字状になるように均等に二つ折りに折り曲げ加工する場合の他に、図８に示すように基材４の幅に対し横断面Ｊ字状になるように均等ではない幅で折り曲げ加工しても良い。本実施形態において、要は、酸化物超電導積層体４２、４２の折り曲げ構造により酸化物超電導層３の全周を取り囲むことができる形状に折り曲げ加工されていれば良い。
【００４８】
図９は、本発明に係る第５実施形態の酸化物超電導線材の一部を断面とした斜視図である。図９に示すように、第５実施形態の酸化物超電導線材Ｅは、４つの溝加工部１Ｃを介し横断面Ｃ字状に加工した酸化物超電導積層体４５の内側に酸化物超電導層３が内包され、中心部に横断面矩形状の厚い導体３８が配置された構造とされている。酸化物超電導積層体４５とその中心の導体３８ははんだ層３９により一体化されている。
また、Ｃ字状に加工された酸化物超電導積層体４５はそれらの幅方向両端縁４５ａ、４５ａを突き合わせ溶接することで一体化されていることがより好ましく、この構造により酸化物超電導層３の全周が基材４により更に強固に囲まれた密閉構造が提供される。
【００４９】
本実施形態に適用されている酸化物超電導積層体４５の積層構造は先に図２を基に説明した酸化物超電導積層体本体５と同等構造であるが、本実施形態では溝加工部１Ｃが平行に所定の間隔をあけて４本形成されている点が異なる。
本実施形態では、酸化物超電導線材Ｃの中心部に先の図１に示す第１実施形態の導体８よりも厚い帯状の導体３８が設けられた場合の実施形態である。中心部に配置する導体３８が厚く、酸化物超電導積層体本体に形成する溝加工部が２本のみでは対応できない場合に、断面長方形状の導体３８の外周角部の外側に位置するように４本の溝加工部１Ｃを配置する構造を採用できる。
この構造により、酸化物超電導積層体４５の酸化物超電導層３に歪み等の負荷をかけるおそれを少なくした状態で酸化物超電導積層体４５を厚い導体３８の外周部に密着させて配置することができる。
【００５０】
この実施形態の如く中心に配置する導体３８は横断面長方形状に限らず、断面３角形、５角形、６角形などの多角形状とすることも可能であり、それらいずれの形状である場合であっても、酸化物超電導積層体４５に必要な数の溝加工部を形成して導体３８の周囲に沿わせて密着してからはんだ層を溶融させ、その後に冷却して導体３８に酸化物超電導積層体４５を密閉構造として一体化することができる。
【００５１】
図９に示すように１つの酸化物超電導積層体４５でもって多角形状の導体に対応させて複数の溝加工部１Ｃを設けることで酸化物超電導層３を内包して密閉する構造とした酸化物超電導線材Ｅを提供することができる。
【００５２】
図１０は、図１に示す構造の酸化物超電導線材Ａを２本接合する場合に好適な構造を説明するための斜視図である。
酸化物超電導線材Ａを２本接合する場合、一方の酸化物超電導線材Ａの端末部において基材４、４を所定の長さ除去して導体８を所定の長さ基材４、４の端部から突出させておき、他方の酸化物超電導線材Ａの端末において基材４、４を所定の長さ開いて導体８を露出させておく。この状態から、一方の酸化物超電導線材Ａの導体８と他方の酸化物超電導線材Ａの導体８を重ねた後、再度両酸化物超電導線材Ａの基材４、４を折り曲げ加工して導体８、８を囲むように密閉し、はんだ付けすれば、酸化物超電導線材Ａ、Ａを電気的に接合することができる。
なお、酸化物超電導線材Ａ、Ａの酸化物超電導層３、３どうしを直に超電導接合している訳ではないので、接合部において導体８、８が介在する分の電気抵抗を生じるものの、図１０に示す接合を行うことで酸化物超電導線材Ａ、Ａの電気的な接合ができる。
【実施例】
【００５３】
以下、実施例を示して本発明をさらに詳細に説明するが、本発明は以下に説明する実施例に限定されるものではない。
「実施例１」
ハステロイＣ−２７６（米国ヘインズ社商品名）からなる幅１０ｍｍ、厚さ０．１ｍｍ、長さ１００ｍのテープ状の基材本体上に、Ａｌ２Ｏ３の拡散防止層（厚さ８０ｎｍ）と、Ｙ２Ｏ３のベッド層（厚さ３０ｎｍ）と、イオンビームアシスト蒸着法によるＭｇＯの中間層（厚さ１０ｎｍ）と、ＰＬＤ法（パルスレーザー蒸着法）によるＣｅＯ２のキャップ層（厚さ３００ｎｍ）とＰＬＤ法によるＹＢａ２Ｃｕ３Ｏ７−ｘで示される組成の酸化物超電導層（厚さ１μｍ）とスパッタ法によるＡｇの保護層（厚さ１０μｍ）を成膜したテープ状の酸化物超電導積層体を用意した。
【００５４】
前記酸化物超電導積層体に５００℃で酸素アニール処理を行い、続いて図３（ａ）に示すようにＹＡＧレーザー加工機を用いて幅１００μｍ、保護層から基材まで到達し、基材厚さの半分に達する溝加工部を酸化物超電導積層体の幅の中央部に全長に渡り形成した。この溝加工部形成済みの酸化物超電導積層体を２本平行に隣接し、これらの上面全域を覆う錫のはんだテープを被せた。このはんだテープの中央部に幅１０ｍｍ、厚さ０．１ｍｍのＣｕからなる安定化材形成用の導体を配置した。
左右に隣接した酸化物超電導積層体をそれぞれ先の溝加工部を介しＵ字状になるように折り曲げ加工し、酸化物超電導積層体で導体の全周を囲んだ後、はんだテープの溶融温度２７０℃まで加熱してはんだを溶融し、後に常温まで冷却してはんだ層で酸化物超電導積層を囲んだ酸化物超電導線材を得た。
【００５５】
この酸化物超電導線材について、プレッシャークッカー試験（温度１２０℃、湿度１００％の環境下に放置）を行ったところ、１００時間経過後も酸化物超電導線材の臨界電流値が低下しなかった。
この酸化物超電導線材を２本用意し、液体窒素に浸漬して７７Ｋにおける超電導特性を測定したところ、臨界電流値（Ｉｃ）はいずれも２００Ａであった。
この試験結果から、酸化物超電導積層を酸化物超電導積層体で取り囲むとともに、導体の全周を酸化物超電導積層体にはんだ付けにより接合した酸化物超電導線材は、優れた耐湿性を発揮することが明らかとなった。
【００５６】
２本の酸化物超電導線材のうち、一方の超電導線材の端末処理を行って端部の基材を除去し、内部の導体を５０ｍｍ突出させ、他方の超電導線材の端末の基材を開いてＣｕの導体どうしを５０ｍｍ重ねて貼り合わせ、導体どうしを重ねた部分の基材を折り曲げ直してから再度はんだを溶融させて２本の酸化物超電導線材を接合した。
接合後、接合部分を含めて液体窒素に浸漬して７７Ｋにおける超電導特性を測定したところ、臨界電流値（Ｉｃ）は１８０Ａであった。
この値は酸化物超電導線材どうしの電気的接合部分として有効な接合がなされているとみなすことができる。
【００５７】
前記プレッシャークッカー試験に供した試料と同等構造の酸化物超電導線材全長に対し、基材端縁の突き合わせ部分を全長に渡りレーザー溶接して密閉構造とした酸化物超電導線材試料を得た。
この酸化物超電導線材試料について、プレッシャークッカー試験（温度１２０℃、湿度１００％）に供したところ、１５０時間経過後も超電導特性の劣化が見られなかった。
この試験結果から、この例の酸化物超電導線材は、酸化物超電導積層体により酸化物超電導積層を取り囲んで導体に酸化物超電導積層体をはんだ付けしている上に、突き合わせ端縁部分を溶接しているので、はんだ付け部分と溶接部分により２重に接合しているので密閉構造に優れ、先の例より優れた耐湿性を示していることが明らかとなった。
【産業上の利用可能性】
【００５８】
本発明技術は、例えば超電導用送電線、超電導モータ、限流器など、各種電力機器に用いられる酸化物超電導線材に利用できる。
【符号の説明】
【００５９】
Ａ、Ｂ、Ｃ、Ｄ、Ｅ…酸化物超電導線材、１、１Ａ、１Ｂ、１Ｃ…溝加工部、２、１６、２２、４２…酸化物超電導積層体、３…酸化物超電導層、４…基材、４ａ…端縁、５…酸化物超電導積層体本体、６…中間層、７…保護層、８…導体（安定化材）、９…はんだ層、１１…溝加工部、１２…はんだ層、１３…レーザー加工機（レーザー照射装置）、１６ａ…端縁、２０…はんだテープ、２１…導体、２２ａ…端縁、３０…製造装置、３１…第１リール装置、３２…第２リール装置、３３…第３リール装置、３４…巻き取り装置、４２ａ…端縁、５１…搬送ローラ、５２…導体沿わせ機構、５３…貼り合わせ機構、６０…固定機構、６２…加圧ロール。
【図１】
0005775785.tif 000002
【図２】
0005775785.tif 000003
【図３】
0005775785.tif 000004
【図４】
0005775785.tif 000005
【図５】
0005775785.tif 000006
【図６】
0005775785.tif 000007
【図７】
0005775785.tif 000008
【図８】
0005775785.tif 000009
【図９】
0005775785.tif 000010
【図１０】
0005775785.tif 000011